(57)【特許請求の範囲】
【請求項１】
式Ｉの化合物。
【化１】
0005562652.tif 000010
（式中、
Ｙ１およびＹ２の一方は−ＣＨ＝または＝ＣＨ−を表し、他方は−Ｘ−を表し、
Ｙ３およびＹ４の一方は−ＣＨ＝または＝ＣＨ−を表し、他方は−Ｘ−を表し、
Ｘは、−Ｏ−、−Ｓ−、−Ｓｅ−または−ＮＲ”’−であり、
Ｒは、１〜２０個のＣ原子を有し、環状、直鎖状または分岐状のアルキルまたはアルコキシ、または２〜３０個のＣ原子を有するアリールであり、それら全てはフッ素化またはペルフッ素化されていてもよく、
Ｒ’は、Ｆであり、
Ｒ”’は、Ｈ、または１〜１０個のＣ原子で、環状、直鎖状または分岐状のアルキルであり、
ｍは、０または１であり、
ｎは、０または１である。）
【請求項２】
以下の式より選択される請求項１に記載の化合物。
【化２】
0005562652.tif 000011
【化３】
0005562652.tif 000012
（式中、
ＲおよびＸは、請求項１において定義される通りであり、
Ｒ’はＦである。）
【請求項３】
以下の式の異性体の混合物である請求項１に記載の化合物。
【化４】
0005562652.tif 000013
（式中、
ＲおよびＸは、請求項１において定義される通りであり、
Ｒ’はＦである。）
【請求項４】
以下の式の異性体の混合物である請求項１に記載の化合物。
【化５】
0005562652.tif 000014
（式中、
ＲおよびＸは、請求項１において定義される通りであり、
Ｒ’はＦである。）
【請求項５】
以下の式の異性体の混合物である請求項１に記載の化合物。
【化６】
0005562652.tif 000015
（式中、
ＲおよびＸは、請求項１において定義される通りであり、
Ｒ’はＦである。）
【請求項６】
請求項１〜５のいずれか１項に記載の１種類以上の化合物または異性体の混合物を含み、１種類以上の有機溶媒を更に含む配合物。
【請求項７】
請求項１〜６のいずれか１項に記載の１種類以上の化合物、異性体の混合物または配合物を含む電子装置。
【請求項８】
ゲート電極；
請求項１〜６のいずれか１項に記載の１種類以上の化合物、混合物または配合物を含む半導体；
前記ゲート電極および前記半導体間の絶縁体；
ソース電極；および
ドレイン電極
を含むトランジスタである請求項７に記載の電子装置。
【請求項９】
透明アノード；
請求項１〜６のいずれか１項に記載の１種類以上の化合物、混合物または配合物を含む半導体；
ｎ型材料；および
カソード
を含む光起電装置である請求項７に記載の電子装置。
【発明の詳細な説明】
【技術分野】
【０００１】
本発明は、一般に、有機半導体の分野、およびより特には、シリルエチニル化されたヘテロアセン類ならびにこれらの化合物で作製された配合物および電子装置に関する。
【背景技術】
【０００２】
ディスプレイ技術は、将来、ハイテク産業の有力な部門になるものと期待されている。また、有機半導体を使用することで、安価、柔軟、軽量、完全に携帯可能なフラットパネルディスプレイを、それらの大きさを明らかには制限することなく製造できるようになり、フラットパネルディスプレイ技術に革命がもたらされるとも期待されている。製造コストがより低いため、いずれは、有機半導体系ディスプレイが非晶質シリコン系の対応するディスプレイよりも優勢となり、それぞれの市場シェアは２００７年までに１６億ドルに成長するものと予想されている。しかしながら、これらの目的を実現するためには、有機半導体材料および装置加工の分野において大幅な飛躍的進歩が起きなければならない。
【０００３】
ディスプレイ、センサーおよび他の面積が大きい電子的用途で使用可能な有機薄膜トランジスタ（ＯＴＦＴ）に対する関心が、急速に増加してきた。報告された有機薄膜トランジスタ（ＯＴＦＴ）装置のなかで最も優れるものの性能は、水素化非晶質シリコン装置のそれに匹敵または勝るものであり、ＯＴＦＴの加工温度が低いため、布、紙または低温重合体基材を含む表面領域上での製造を行える。
【０００４】
ＯＴＦＴにおいて使用するための有機半導体は、概して、高および低移動度材料として２つのグループに分けることができる。高移動度材料は０．１ｃｍ２／Ｖ・ｓを超える移動度を有し、キャリアの広いエネルギー帯域幅（＞０．１ｅＶ）を有用に有し、温度による移動度の活性化が弱いか、しばしば存在しない。これまで、最も高い移動度の有機半導体は小分子材料（最も注目に値する例としてペンタセンによる）であり、ほとんどが、真空昇華によるか、溶液前駆体より高温（＞１５０℃）の転化工程によって沈積される。低移動度材料は約１０−５〜１０−１ｃｍ２／Ｖ・ｓの移動度を有し、典型的にはホッピングによる輸送キャリアを有し、温度によって移動度が強く活性化される。ほとんどの重合体有機半導体はこのグループに該当し、多くは溶液より沈積できる潜在的な利点を有する。
【０００５】
これまで、低温の溶液で加工された高移動度の有機半導体の報告は僅かである。加えて、低移動度材料についてすら、真空蒸着技術と比較して、現在の溶液沈積技術により材料の構造、厚みおよび特性を制御することは立証されていない。
【先行技術文献】
【非特許文献】
【０００６】
【非特許文献１】Ｍ．Ｐａｙｎｅ、Ｓ．Ｏｄｏｍ、Ｒ．Ｐａｒｋｉｎ、Ｊ．Ａｎｔｈｏｎｙ、Ｏｒｇ．Ｌｅｔｔ．２００４年、６巻、１９号、３３２５〜３３２８頁
【発明の概要】
【発明が解決しようとする課題】
【０００７】
有利な特性、特に、比較的低いＯＴＦＴ加工温度および比較的高い移動度の新規な有機半導体化合物を提供することを本発明の目的とした。本発明のもう一つ目的は、当業者が入手可能な有機半導体化合物の蓄積を広げることであった。本発明の他の目的は、以下の詳細な記載より、当業者には直ちに明らかである。
【０００８】
本発明において特許請求される通りの新規でシリルエチニル化されたヘテロアセン類を提供することで、これらの目的を達成できることが見出された。
【０００９】
Ｍ．Ｐａｙｎｅ、Ｓ．Ｏｄｏｍ、Ｒ．Ｐａｒｋｉｎ、Ｊ．Ａｎｔｈｏｎｙ、Ｏｒｇ．Ｌｅｔｔ．２００４年、６巻、１９号、３３２５〜３３２８頁（非特許文献１）にはシリルエチニル化されたヘテロアセン類が開示されているが、本発明による化合物は開示されていない。
【課題を解決するための手段】
【００１０】
本発明は、式Ｉの化合物に関する。
【００１１】
【化１】
0005562652.tif 000002
式中、
Ｙ１およびＹ２の一方は−ＣＨ＝または＝ＣＨ−を表し、他方は−Ｘ−を表し、
Ｙ３およびＹ４の一方は−ＣＨ＝または＝ＣＨ−を表し、他方は−Ｘ−を表し、
Ｘは、−Ｏ−、−Ｓ−、−Ｓｅ−または−ＮＲ”’−であり、
Ｒは、１〜２０個、好ましくは、１〜８個のＣ原子を有し、環状、直鎖状または分岐状のアルキルまたはアルコキシ、または２〜３０個のＣ原子を有するアリールであり、それら全てはフッ素化またはペルフッ素化されていてもよく、ＳｉＲ３は、好ましくは、トリアルキルシリルであり、
Ｒ’は、Ｈ、Ｆ、Ｃｌ、Ｂｒ、Ｉ、ＣＮ、１〜２０個、好ましくは、１〜８個のＣ原子を有しフッ素化またはペルフッ素化されていてもよい直鎖状または分岐状のアルキルまたはアルコキシ、６〜３０個のＣ原子を有しフッ素化またはペルフッ素化されていてもよいアリール、好ましくは、Ｃ６Ｆ５、またはＣＯ２Ｒ”であり、ただし、Ｒ”は、Ｈ、１〜２０個のＣ原子を有するフッ素化されていてもよいアルキル、または２〜３０個、好ましくは５〜２０個のＣ原子を有するフッ素化されていてもよいアリールであり、
Ｒ”’は、Ｈ、または１〜１０個のＣ原子で、環状、直鎖状または分岐状のアルキルであり、好ましくは、Ｈであり、
ｍは、０または１であり、
ｎは、０または１である。
【００１２】
更に、本発明は、式Ｉの１種類以上の化合物を含み、１種類以上の有機溶媒を更に含む配合物に関する。
【００１３】
更に、本発明は、式Ｉの１種類以上の化合物またはそれを含む配合物を含む電子装置、特に、トランジスタ、有機電界効果トランジスタ（ＯＦＥＴ）、有機薄膜トランジスタ（ＯＴＦＴ）、有機光起電（ＯＰＶ）装置、集積回路（ＩＣｓ）、センサー、無線識別（ＲＦＩＤ）タグおよび太陽電池に関する。
【図面の簡単な説明】
【００１４】
本明細書に組み込まれ一部を形成する添付の図面は本発明の幾つかの態様を図解し、記載と共に本発明の特定の原理を説明するのに役立つ。
【図１ａ】本発明の電界効果トランジスタのための可能な実施形態の概略的な説明図である。
【図１ｂ】本発明の電界効果トランジスタのための可能な実施形態の概略的な説明図である。
【図１ｃ】本発明の電界効果トランジスタのための可能な実施形態の概略的な説明図である。
【図２ａ】本発明の光起電装置の可能な実施形態を図解する概略的な表示図である。
【図２ｂ】本発明の光起電装置の可能な実施形態を図解する概略的な表示図である。  ここで、添付の図面図に図解される通りに、本発明の好ましい本実施形態を詳細に引用する。
【発明を実施するための形態】
【００１５】
本発明の新規化合物は、広く、シリルエチニル化されたヘテロアセン類（アントラ（ジヘテロ環類）、テトラ（ジヘテロ環類）およびペンタ（ジヘテロ環類）化合物）として記載できる。
【００１６】
式Ｉの好ましい化合物は、Ｙ１＝Ｙ３およびＹ２＝Ｙ４のもの、およびＹ１＝Ｙ４およびＹ２＝Ｙ３のものである。
【００１７】
式Ｉの好ましい化合物は、以下の式より選択される。
【００１８】
【化２】
0005562652.tif 000003
【００１９】
【化３】
0005562652.tif 000004
式中、Ｒ、Ｒ’およびＸは、上で定義される通りである。
【００２０】
本発明の更なるもう一つの態様によれば、式Ｉ、Ａ１、Ａ２、Ｂ１、Ｂ２、Ｃ１またはＣ２の１種類以上の新規化合物と、１種類以上の溶媒とを含む配合物が提供される。溶媒は、好ましくは、有機溶媒、非常に好ましくは、トルエンおよびキシレンなどのアルキル化および／またはフッ素化または塩素化されたベンゼン類、アニソールまたはそれのアルキル化および／またはフッ素化された誘導体、テトラリン、インダン、デカリン、Ｎ，Ｎ−ジメチルアニリン、Ｎ−メチルピロリドン、Ｎ，Ｎ−ジメチルホルムアミドまたはピリジンより選択される。
【００２１】
本発明の更なるもう一つの態様によれば、トランジスタが提供される。トランジスタは、好ましくは、ゲート電極と、本発明の新規な化合物または配合物から構成される半導体と、前記ゲート電極および前記半導体間の絶縁体と、ソース電極と、ドレイン電極とを含む。
【００２２】
本発明の更なるもう一つの態様によれば、光起電装置が提供される。光起電装置は、好ましくは、透明アノードと、本発明の新規な化合物または配合物から構成される半導体と、ｎ型材料と、カソードとを含む。
【００２３】
トランジスタおよび光起電装置などの電子装置、およびそれらの部品、例えば、ゲート、ソースまたはドレイン電極、カソード、アノードまたはｎ型材料（電子輸送体）などを調製するための適切な方法および材料は当業者に既知で文献に記載されており、例えば、国際特許出願公開第０２／４５１８４号パンフレット、国際特許出願公開第０３／０５２８４１号パンフレット、国際特許出願公開第２００４／０１３９２２号パンフレットおよびそこで引用されている文献である。
【００２４】
非常に好ましくは、式Ｉ、Ａ１、Ａ２、Ｂ１、Ｂ２、Ｃ１またはＣ２において、
−Ｘが、−Ｏ−、−Ｓｅ−または−ＮＨ−である化合物、
−Ｘが、−Ｓ−である化合物、
−Ｒ’が、Ｈではない化合物、
−Ｒ’が、Ｆ、Ｃｌ、ＢｒまたはＣＯＯＨ、非常に好ましくは、Ｆ、ＣｌまたはＢｒ、最も好ましくは、Ｆである化合物、
−Ｒが、１〜８個のＣ原子を有する直鎖状または分岐状のアルキル、好ましくは、メチル、エチル、ｎ−プロピルまたはイソプロピルであるプロピル、ｎ−ブチル、ｓｅｃ−ブチル、イソブチルまたはｔｅｒｔ−ブチルであるブチルである化合物、
−Ｒ”’が、Ｈである化合物、
−ｍ＝ｎ＝０である化合物、
−ＸがＳの場合、Ｒ’はＨではない化合物、
−ｍ＝ｎ＝０およびＸがＳの場合、Ｒ’は、６〜３０個のＣ原子を有しフッ素化またはペルフッ素化されていてもよいアリール、好ましくは、Ｃ６Ｆ５、Ｆ、Ｃｌ、Ｂｒ、Ｉ、ＣＮおよびＣＯ２Ｒ”より、非常に好ましくは、Ｆ、ＣｌおよびＢｒより選択される化合物である。
【００２５】
シリルエチニル化されたヘテロアセン類は、通常、異性体の混合物として調製される。よって、式Ｉは、第１の異性体がＹ１＝Ｙ３およびＹ２＝Ｙ４、および第２の異性体がＹ１＝Ｙ４およびＹ２＝Ｙ３である異性体の組を網羅する。
【００２６】
式Ａ１およびＡ２は、アントラ（ジヘテロ環類）の２種類の異性体を表す。式Ｂ１およびＢ２は、テトラ（ジヘテロ環類）の２種類の異性体を表す。式Ｃ１およびＣ２は、ペンタ（ジヘテロ環類）の２種類の異性体を表す。本発明の新規化合物は、式Ａ１、Ａ２；Ｂ１、Ｂ２；またはＣ１、Ｃ２の異性体の混合物と、純粋な異性体Ａ１、Ａ２、Ｂ１、Ｂ２、Ｃ１またはＣ２との両者を含む。
【００２７】
式Ａ１、Ａ２；Ｂ１、Ｂ２；またはＣ１、Ｃ２の異性体の混合物より、異性体Ａ１、Ａ２、Ｂ１、Ｂ２、Ｃ１またはＣ２を、当業者に既知の方法によって精製でき、限定することなく、高速液体クロマトグラフィー（ＨＰＬＣ）が挙げられる。
【００２８】
本発明の新規化合物は、比較的単純および直接的な方法により調製できる。具体的には、アルキニルリチウムを対応するアセンキノンに付加し、続いてＨＩまたは塩化スズ（ＩＩ）のいずれかによる還元操作により、シリルエチニル化されたヘテロアセン類を容易に作製する。
【００２９】
【化４】
0005562652.tif 000005
このタイプの反応は、Ｍｉｌｌｅｒ、Ｇ．Ｐ．；Ｍａｃｋ、Ｊ．；Ｂｒｉｇｇｓ、Ｊ．Ｏｒｇ．Ｌｅｔｔ．２０００年、２巻、３９８３頁、Ａｎｔｈｏｎｙ、Ｊ、Ｅ、；Ｅａｔｏｎ、Ｄ．Ｌ．；Ｐａｒｋｉｎ、Ｓ．Ｒ．Ｏｒｇ．Ｌｅｔｔ、２００２年、４巻、１５頁、Ａｎｔｈｏｎｙ、Ｊ．Ｅ．；Ｂｒｏｏｋｓ、Ｊ．Ｓ．；Ｅａｔｏｎ、Ｄ．Ｌ．；Ｐａｒｋｉｎ、Ｓ．Ｊ．Ａｍ．Ｃｈｅｍ．Ｓｏｃ．２００１年、１２３巻、９４８２頁、Ｐａｙｎｅ、Ｍ．Ｍ．；Ｏｄｏｍ、Ｓ．Ａ．；Ｐａｒｋｉｎ、Ｓ．Ｒ．；Ａｎｔｈｏｎｙ、Ｊ．Ｅ．Ｏｒｇ．Ｌｅｔｔ．２００４年、６巻、３３２５頁に良く記載されている。
【００３０】
アセンキノンは、ジアルデヒドおよび商業的に入手可能な１，４−シクロヘキサンジオンの間で４倍アルドール縮合により非常に容易に調製できる。
【００３１】
【化５】
0005562652.tif 000006
この縮合は、Ｄｅ  ｌａ  Ｃｒｕｚ、Ｐ．；Ｍａｒｔｉｎ、Ｎ．；Ｍｉｇｕｅｌ、Ｆ．；Ｓｅｏａｎｅ、Ｃ；Ａｌｂｅｒｔ、Ａ．；Ｃａｎｏ、Ｈ．；Ｇｏｎｚａｌｅｚ、Ａ．；Ｐｉｎｇａｒｒｏｎ、Ｊ．Ｍ．Ｊ．Ｏｒｇ．Ｃｈｅｍ．１９９２年、５７巻、６１９２頁に良く記載されている。
【００３２】
典型的には、これらのジアルデヒドの「Ｒ」基を、以下の順序で導入する。
【００３３】
【化６】
0005562652.tif 000007
この手順は、チオフェンジアルデヒドについて、Ｌａｑｕｉｎｄａｎｕｒａ、Ｊ．Ｇ．；Ｋａｔｚ、Ｈ．Ｅ．；Ｌｏｖｉｎｇｅｒ、Ａ．Ｊ．Ｊ．Ａｍ．Ｃｈｅｍ．Ｓｏｃ．１９９８年、１２０巻、６６４頁に詳細に記載されている。
【００３４】
Ｒ’がハロゲン、例えば、ＦまたはＢｒである本発明の化合物は、反応スキーム１および２に類似することで調製できる。
【００３５】
【化７】
0005562652.tif 000008
【００３６】
【化８】
0005562652.tif 000009
よって、これらの材料の全てにとって、「基礎単位」はヘテロ環ジアルデヒドである。これらのヘテロ環ジアルデヒドの多くは文献で既知であり、いくつかは商業的に入手可能ですらある。
【００３７】
チオフェン２，３−ジアルデヒドは、Ａｌｄｒｉｃｈ社およびＡｃｒｏｓ化学社より商業的に入手可能である。
【００３８】
フラン２，３−ジアルデヒドは、Ｚａｌｕｓｋｉ、Ｍ．Ｃ；Ｒｏｂｂａ、Ｍ．；Ｂｏｎｈｏｍｍｅ、Ｍ．Ｂｕｌｌ．Ｃｈｉｍ．Ｓｏｃ．Ｆｒ．１９７０年、４巻、１４４５頁に記載される通りに調製される。
【００３９】
セレノフェン２，３−ジアルデヒドは、Ｐａｕｌｍｉｅｒ、Ｃ；Ｍｏｒｅｌ、Ｊ．；Ｐａｓｔｏｕｒ、Ｐ．；Ｓｃｍａｒｄ、Ｄ．Ｂｕｌｌ．Ｃｈｉｍ．Ｓｏｃ．Ｆｒ．１９６９年、７巻、２５１１頁に記載される通りに調製される。
【００４０】
他のヘテロ環ジアルデヒドは、フランおよびセレノフェン化合物を合成するために概要を述べたものと同一の方法によって調製できる。以下の合成および例は本発明を更に例示するために用意されるもので、本発明を限定するとは考えない。
【００４１】
多くの有用な電子装置を、本発明の新規化合物より構築できる。図１ａに、本発明による典型的な電界効果トランジスタ（ＦＥＴ）（１０）を図解する。ＦＥＴ（１０）は、当該技術で既知のタイプのゲート電極（１２）、当該技術で既知のタイプの絶縁体またはゲート誘電体（１４）および本発明の化合物の薄層または膜の形態の半導体（１６）から成っている。加えて、ＦＥＴ（１０）は導電性ソース電極（１８）およびドレイン電極（２０）を含み、両者とも半導体（１６）に動作可能に接続されている。
【００４２】
絶縁体（１４）は、例えば、誘電体または酸化金属または更にポリ（メチルメタクリレート）などの絶縁性ポリマーでよい。導電性ソースおよびドレイン電極（１８）、（２０）は、当該技術において電極として有用であることが知られている金属、高度にドープされたシリコンなどの半導体または更に導電性ポリマーでよい。
【００４３】
図１ａに図解されるＦＥＴは、ボトム−ゲート・トップ−コンタクト配置として知られている。本発明のＦＥＴ（１０）の別の実施形態が、図１ｂに図解されている。この配置は、ボトム−ゲート・ボトム−コンタクト配置として知られている。
【００４４】
本発明のＦＥＴ（１０）のもう一つの別の実施形態が、図１ｃに図解されている。この配置はトップ−ゲート配置として知られており、当該技術で既知のタイプの基体（２２）、導電性ソース電極（１８）およびドレイン電極（２０）から成っており、両者とも本発明の化合物の薄層または膜の形態の半導体（１６）に動作可能に接続されており、当該技術で既知のタイプの絶縁体またはゲート誘電体（１４）、および当該技術で既知のタイプのゲート電極（１２）から成っている。
【００４５】
ゲート電極（１２）、ソース電極（１８）およびドレイン電極（２０）も任意の種類の導電体でよく：金、銀、アルミニウム、白金、高度にドープされたシリコンまたは有機導電性ポリマーである。絶縁体またはゲート誘電体（１４）は、酸化アルミニウムまたは酸化シリコンなどの酸化物、またはポリ（メチルメタクリレート）などの絶縁性ポリマーでよい。いずれの配置においても、半導体（１６）を形成するための溶液または蒸気法のいずれかによって、本発明の化合物を適用できる。
【００４６】
場合により、半導体（１６）は１つ以上の有機バインダーを含んでおり、好ましくは、例えば、国際特許出願公開第２００５／０５５２４８号パンフレットに記載されているような重合体バインダーであり、レオロジー特性を調節し、好ましくは、バインダーの半導体に対する比率は、重量で、２０：１〜１：２０、好ましくは、１０：１〜１：１０、より好ましくは、５：１〜１：５である。バインダーポリマーは、半導電性でもよい。
【００４７】
図２ａに、本発明による典型的な光起電装置（２２）を図解する。光起電装置（２２）は、透明導電性電極またはアノード（２４）、本発明の化合物の薄層または膜の形態の半導体（２６）およびボトム電極またはカソード（２８）を含む。
【００４８】
図２ａで図解される光起電装置の実施形態において、ｎ型材料の層（３０）は半導体（２６）およびカソード（２８）の間に提供されている。図２ｂで図解される光起電装置（２２）においては、半導体（２６）が、ｎ型材料と混合された本発明の化合物を含む。
【００４９】
有機太陽電池の場合、典型的には、本発明の化合物を正孔輸送体（「ｐ型」材料）として使用する。この材料はｎ型材料と連結して（即ち、混合体として）使用しなければならず、任意の電子受容化合物として定義される。ｎ型または受容体材料として適切および好ましい例は、Ｃ６０などのフラーレン類、またはそれらの可溶化された誘導体、またはＰＴＣＢＩ（３，４，９，１０−ペリレン四酢酸ビスベンズイミダゾール）などのペリレンジイミド類である。
【００５０】
光起電装置（２２）は、典型的には、図２ａおよび２ｂで図解される２通りに構築できる。図２ａに図解される通り、逐次の工程において蒸気または溶液よりｐ型化合物およびｎ型化合物の両者を沈積し、単一のヘテロ接合界面とする。あるいは、図２ｂに図解される通り、カソード材料を沈積する前に、ｐ型材料およびｎ型材料を混合し溶液よりアノード上に沈積することもできる。この実施形態においては、ｐ型およびｎ型材料相が分離し、大量の複数のヘテロ接合となる。両者の場合において、典型的には、アノード材料は高い作業性能を有し、透明である（ＩＴＯ、またはガラスまたはプラスチック上の酸化物（１０））。これに対し、カソード（２８）は作業性能の低い導電体で、典型的には、効率を向上するために反射性とする（アルミニウム、銀またはインジウム−ガリウム共晶混合物）。いずれかの場合、電荷注入効率を向上するために、ＰＥＤＯＴ（ポリ（３，４−エチレンジオキシチオフェン））またはＰＥＤＯＴ：ＰＳＳ（ポリ（スチレンスルホネート））混合体など市販の導電性ポリマーでアノード層を事前に被覆できる。
【実施例】
【００５１】
以下の例は、本発明を限定することなく説明することを意図する。また、以降に記載される方法、構造および特性を、本発明において特許請求されているが先述の明細書または例において明らかには記載されていない材料にも、適用または転用できる。
【００５２】
他に明言しない限り、上および下のパーセンテージは重量による百分率であり、温度は摂氏度で与えられる。
【００５３】
＜例１＞
５，１１−ビス（トリエチルシリルエチニル）アントラ［２，３−ｂ：６，７−ｂ’］ジチオフェンおよび５，１１−ビス（トリエチルシリルエチニル）アントラ［２，３−ｂ：７，６−ｂ’］ジチオフェン
オーブンで乾燥されＮ２下で冷却された撹拌棒を備える２５０ｍＬの丸底フラスコにヘキサン（２０ｍｌ）および０．３８ｍＬのトリエチルシリルアセチレン（２．０ｍｍｏｌ）を加え、続いて、０．７３ｍｌのｎ−ＢｕＬｉ（１．８ｍｍｏｌ、ヘキサン中２．４６Ｍ溶液）を滴下により加えた。混合物を１時間撹拌し、次いで、ヘキサン（８０ｍｌ）およびアントラジチオフェンキノン（Ｄｅ  ｌａ  Ｃｒｕｚ、Ｐ．ら、Ｊ．Ｏｒｇ．Ｃｈｅｍ．１９９２年、５７巻、６１９２頁に記載される方法によって調製）（０．１６ｇ、０．３４ｍｍｏｌ）を加えた。混合物を６０℃で一晩加熱し、次いで、０．５ｍＬの水により反応を停止した。１０％ＨＣｌ水溶液（１ｍＬ）中のＳｎＣｌ２・２Ｈ２Ｏ（０．５０ｇ、２．２ｍｍｏｌ）を加え、混合物を６０℃で２時間撹拌した。溶液をＭｇＳＯ４上で乾燥し、次いで、シリカの厚手パッドに装填した。シリカをヘキサン（５００ｍｌ）で濯ぎ、次いで、生成物をヘキサン：ＤＣＭ（５：１）を使用して溶離した。溶媒を除去し、０．１８ｇ（０．３１ｍｍｏｌ、９１％）の赤みがかった粉体を生じた。ヘキサンより再結晶し、粘稠な濃い赤色の板状物を生じた。ヘキサンより３回再結晶した。収率：９１％。融点：１５１℃。１Ｈ−ＮＭＲ（４００ＭＨｚ、ＣＤＣｌ３）δ＝９．１８（ｓ、２Ｈ）、９．１３（ｓ、２Ｈ）、７．５７（ｄ、Ｊ＝５．６Ｈｚ、２Ｈ、対称異性体）、７．５７（ｄ、Ｊ＝５．２Ｈｚ、２Ｈ、反対称異性体）、７．４７（ｄ、Ｊ＝５．６Ｈｚ、２Ｈ）、１．２７（ｔｔ、Ｊ＝８．０Ｈｚ、１．６Ｈｚ、１８Ｈ）、０．９４（ｑ、Ｊ＝８．０Ｈｚ、１．２Ｈ）。１３Ｃ−ＮＭＲ（４００ＭＨｚ、ＣＤＣｌ３）δ＝１４０．２７、１４０．１８、１．３９．８２、１３９．６８、１３３．７０、１３０．１１（２Ｃ）、１３０．０１（２Ｃ）、１２９．９２（２Ｃ）、１２９．８１、１２９．１７、１２３．９５、１２１．５０、１２１．４４、１２０．２０、１１８．０５、１１７．６９、８．０４（２Ｃ）、７．８２、４．９３（２Ｃ）、４．５０。解析的計算値、Ｃ：７２．０２％、Ｈ：６．７５％。実測値、Ｃ：７１．６８％、Ｈ：６．７５％。
【００５４】
別の「Ｒ」基の系を調製するために、上の調製においてトリエチルシリルアセチレンを異なるアセチレンに置き換える。「Ｒ’」が「Ｈ」と異なる系を調製するためには、不可欠となる前駆体キノンを、Ｌａｑｕｉｎｄａｎｕｍ、Ｊ．Ｇ．ら、Ｊ．Ａｍ．Ｃｈｅｍ．Ｓｏｃ、１９９８年、１２０巻、６６４頁における記載通りに調製できる。
【００５５】
＜例２＞
テトラ［２，３−ｂ：８，９−ｂ’］ジチオフェン−５，１３−ジオンおよびテトラ［２，３−ｂ：９，８−ｂ’］ジチオフェン−５，１３−ジオン
撹拌棒を備える５００ｍｌの丸底フラスコ中において、２，３−チオフェンジカルボキサルデヒド（０．８５ｇ、６．０７ｍｍｏｌ）およびベンゾ［１，２−ｂ］チオフェン−４，５−ジカルボキサルデヒド（１．６６ｇ、８．７０ｍｍｏｌ）の１：２混合物をＴＨＦ（２００ｍｌ）に溶解し、次いで、１，４−シクロヘキサンジオン（０．８３ｇ、７．４０ｍｍｏｌ）を加え、均一になるまで溶液を撹拌した。１５％ＫＯＨ（２ｍｌ）を添加後、直ちに沈殿の形成が始まり、激しい撹拌を一晩続けた。溶液を濾過して、不溶性のキノン類で構成される３．８７ｇの薄茶色の粉体を生じ、次の工程で直接使用した：ＭＳ（７０ｅＶ、Ｅｌ）ｍ／ｚ  ３７０（１００％、Ｍ＋）。
【００５６】
５，１３−ビス（トリス（トリメチルシリル）シリルエチニル）テトラ［２，３−ｂ：８，９−ｂ’］ジチオフェンおよび５，１３−ビス（トリス（トリメチルシリル）シリルエチニル）テトラ［２，３−ｂ：９，８−ｂ’］ジチオフェン
オーブンで乾燥されＮ２下で冷却された撹拌棒を備える５００ｍＬの丸底フラスコに、ヘキサン（１５０ｍｌ）およびトリス（（トリエチルシリル）シリルアセチレン（１４ｇ、５１．１ｍｍｏｌ）を加えた。ｎ−ＢｕＬｉ（１９．５ｍｌ、４７，９ｍｍｏｌ、ヘキサン中２．６Ｍ）を滴下により加え、混合物を２時間撹拌した。上のキノン混合物（３．８７ｇ）を加え、撹拌を一晩続け、次いで、無水のＴＨＦ（２０ｍｌ）を加え、更に２日間撹拌した。水（２ｍｌ）および１０％ＨＣｌ（２０ｍｌ）中のＳｎＣｌ２・Ｈ２Ｏ（１０．０ｇ、４４ｍｍｏｌ）を加え、溶液を２時間撹拌した。次いで、ＤＣＭ（１００ｍｌ）を加え、有機層を分離し、ＭｇＳＯ４上で乾燥し、シリカの厚手パッドを通して濯いだ（ＤＣＭ）。体積１０ｍｌまで溶媒を濃縮し、次いで、ヘキサン（２００ｍｌ）で希釈し、シリカの厚手パッド上で濯いだ。シリカをヘキサン（６００ｍｌ）で濯ぎ、次いで生成混合物を溶離するためヘキサン：ＤＣＭ（１：１）で濯ぎ、この２回目の画分より溶媒を除去した。カラムクロマトグラフィー（ヘキサン：酢酸エチル（９：１））を使用して、０．８２ｇの所望のテトラジチオフェンを単離した。テトラジチオフェンをアセトンより再結晶し、濃い青色の針状物を生じた。１Ｈ−ＮＭＲ（４００ＭＨｚ、ＣＤＣＩ３）δ＝９．５３（ｓ、１Ｈ）、９．４５（ｓ、１Ｈ）、９．１６（ｓ、１Ｈ）、９．１３（ｓ、１Ｈ）、８．５３（ｓ、１Ｈ）、８．４９（ｓ、１Ｈ）、７．５４（ｄ、Ｊ＝５．６Ｈｚ、１Ｈ）、７．５０（ｄ、Ｊ＝６．２Ｈｚ、１Ｈ）、７．４１（ｓ、１Ｈ）、７．４０（ｓ、１Ｈ）、１．０８（ｓ、５４Ｈ）。１３Ｃ−ＮＭＲ（４００ＭＨｚ、ＣＤＣｌ３）δ＝１４０．４９、１４０．４６、１４０．２０、１４０．１９、１３９．９２、１３９．８６、１３８．９８、１３８．９０、１３０．２７、１２９．７４、１２９．６１、１２６．８４、１２５．３５、１２４．０２、１２３．７２、１２２．３４、１２２．２９、１２１．６４、１２１．０４、１２０．９９、１２０．２９、１０７．０５、１０６．７２、１０５．６４、１０４．８５、１０４．７６、１１．５。ＵＶ−ＶＩＳ（ＤＣＭ）：γａｂｓ（ε）：２４４（１８７００）、３００（３２４００）、３２８（６１８００）、３７２（６９４０）、３９２（５６１０）、４６５（２１１０）、５２８（７６６）、５５５（１３４０）、５９９（２８１０）、６５３（４９６０）。ＩＲ（ＫＢｒ）νｍａｘ（ｃｍ−１）：２９５６（ｍ）、２９４５（ｍ）、２８６０（ｓ）、２１２９（ｍ）、１４６０（ｍ）、１４００（ｍ）、１３６６（ｓ）、１０６１（ｍ）、９９７（ｗ）、８８２（ｓ）、７５２（ｓ）、７２０（ｖｓ）、６６１（ｓ）、５８６（ｍ）。
【００５７】
＜例３＞
ペンタ［２，３−ｂ：９，１０−ｂ’］ジチオフェン−６，１４−ジオンおよびペンタ［２，３−ｂ：１０，９−ｂ］ジチオフェン−６，１４−ジオン
撹拌棒を備える５００ｍＬの丸底フラスコ中において、ベンゾ［１，２−ｂ］チオフェン−４，５−ジカルボキサルデヒド（２．３５ｇ、１２．４ｍｍｏｌ）をＴＨＦ（２００ｍｌ）中に溶解した。１，４−シクロヘキサンジオン（０．７０ｇ、６．２ｍｍｏｌ）を加え、溶液が均一になるまで撹拌し、次いで、１５％ＫＯＨ（２ｍｌ）を添加した。激しい撹拌を一晩続け、次いで、溶液を濾過し、エーテル（２０ｍｌ）およびＤＣＭ（２０ｍｌ）で濯いだ。茶色の固体をＤＭＦ（４００ｍｌ）中で２時間加熱して還流し、次いで、冷却および濾過し、薄茶色の不溶性の粉体として１．６ｇ（３．８ｍｍｏｌ）の所望のキノンを得た。ＭＳ（７０ｅＶ、Ｅｌ）ｍ／ｚ  ４２０（４２％、Ｍ＋）。
【００５８】
６，１４−ビス（トリ（ｔ−ブチル）シリルエチニル）−ペンタ［２，３−ｂ：９，１０−ｂ’］ジチオフェンおよび６，１４−ビス（トリ（ｔ−ブチル）シリルエチニル）−ペンタ［２，３−ｂ：１０，９−ｂ’］ジチオフェン（６ｂ）
オーブンで乾燥されＮ２下で冷却された撹拌棒を備える２５０ｍｌの丸底フラスコに、無水のＴＨＦ（４０ｍＬ）およびトリ（ｔ−ブチル）シリルアセチレン（３．５９ｇ、１６，０ｍｍｏｌ）を加えた。ｎ−ＢｕＬｉ（５．７ｍｌ、１４ｍｍｏｌ、ヘキサン中２．６Ｍ）を滴下により加え、溶液を１時間撹拌し、次いで、上述のキノン（１．６ｇ、３，８ｍｍｏｌ）を加えた。２４時間撹拌後、追加の無水のＴＨＦ（４０ｍｌ）を加え、撹拌を３日間続けた。水（２ｍｌ）および１０％ＨＣｌ（２ｍｌ）中のＳｎＣｌ２・Ｈ２Ｏ（１．０ｇ、４．４ｍｍｏｌ）を加え、溶液を２時間撹拌した。ＤＣＭ（２００ｍｌ）を加え、有機層を分離し、ＭｇＳＯ４上で乾燥し、シリカの厚手パッドを通して濯いだ（ＤＣＭ）。体積１０ｍｌまで溶媒を濃縮し、次いで、ヘキサン（２００ｍｌ）で希釈した。この溶液をシリカの厚手パッド上に注ぎ、ヘキサン（５００ｍｌ）で濯ぎ、生成物を溶離するためにヘキサン：ＤＣＭ（１：１）で濯いだ。溶媒を除去して、難溶性で緑色の粉体として０．４４ｇ（０．５３ｍｍｏｌ、１４％）の生成物を生じた。トルエン、次いで、ＣＳ２より再結晶し、細長く濃い緑色の針状物として６ｂを生じた。１Ｈ−ＮＭＲ（４００ＭＨｚ、ＣＤＣｌ３）δ＝９．４９（ｓ、２Ｈ）、９．４１（ｓ、２Ｈ）、８．４１（ｓ、２Ｈ）、８．３８（ｓ、２Ｈ）、７．４６（ｄ、Ｊ＝５．６Ｈｚ、２Ｈ）、７．３６（ｓ、Ｊ＝５．６Ｈｚ、２Ｈ）、１．５０（ｓ、５４Ｈ）。１３Ｃ−ＮＭＲ（４００ＭＨｚ、ＣＳ２／Ｃ６Ｄ６）δ＝１４０．５２、１３８．９１、１３０．９８、１３０．８６、１３０．６７、１３０．５５、１２９．５７、１２８．９２、１２８．８８、１２８．７８、１２８．７５、１２８．２６、１２７．９６、１２７．９４、１２７．５９、１２６．１１、１２４．０８、１２２．９４、１２１．６１、１０９．１０、１０６．７０、９７．９４、３１．１２、３０．８１、２８．８９、２２．７３。ＵＶ−ＶＩＳ（ＤＣＭ）：λａｂｓ、（ε）：２７７（４２５００）、３４２（６９５００）、３７３（６３５０）、３９８（２７７０）、４１６（２７４０）、４４１（２２２０）、４７５（１７３０）、５７７（１４５）、６２３（４７４）、６９０（１１７０）、７６２（２６００）。ＩＲ（ＫＢｒ）νｍａｘ（ｃｍ−１）：（ｃｍｏｌ）：３４００（ｗ）、２９７２（ｍ）、２９３５（ｍ）、２８５９（５）、２１３３（５）、１６４８（ｗ）、１３８５（ｓ）、１１１５（ｍ）、１０３２（ｗ）、８９０（ｓ）、８２０（ｓ）、７４８（ｓ）、６１９（ｓ）。Ｃ５４Ｈ６６Ｓ２Ｓｉ２・Ｈ２Ｏに対する解析的計算値、Ｃ：７５．９９％、Ｈ：８．０３％。実測値、Ｃ：７５．６１％、Ｈ：７．９３％。ＭＳ（７０ｅＶ、Ｅｌ）ｍ／ｚ  ８３４（１００％、Ｍ＋）、７７７（６３％、Ｍ＋−Ｃ４Ｈ９）。融点：２６８℃（度）。
【００５９】
＜例４＞
２，８−ジブロモ−５，１１−ビス（トリエチルシリルエチニル）アントラ［２，３−ｂ：６，７−ｂ’］ジチオフェンおよび２，８−ジブロモ−５，１１−ビス（トリエチルシリルエチニル）アントラ［２，３−ｂ：７，６−ｂ’］ジチオフェン
＜工程１：５−ブロモ−チオフェン−２，３−ジカルバルデヒド＞
２，３−ビス（１，３−ジオキソラン−２−イル）チオフェン（１３．５１ｇ、５９．２ｍｍｏｌ）をＴＨＦ（２００ｍｌ）中に溶解し、続いて、Ｎ−ブロモコハク酸イミド（１１．０ｇ、６１．２ｍｍｏｌ）を添加した。この混合物を遮光して一晩（１５時間程度）撹拌し、次いで、水（３００ｍｌ）を加え、生成物をエーテルで抽出（２００ｍｌで３回）した。有機相を合わせて、飽和ＮａＨＣＯ３水溶液および塩水で洗浄し、次いで、Ｎａ２ＳＯ４上で乾燥した。溶媒を減圧下で除去した。残渣をＴＨＦ（１５０ｍｌ）中に溶解し、次いで、２ＮのＨＣｌ溶液（４０ｍｌ）を加えた。この混合物を、還流で１時間加熱した。室温まで冷却後、反応混合物を水中（３００ｍｌ）に注ぎ、エーテルで抽出した（２００ｍｌで３回）。抽出物を合わせて、飽和ＮａＨＣＯ３水溶液、水および塩水で洗浄し、次いで、Ｎａ２ＳＯ４上で乾燥した。溶媒を減圧下で除去した。残渣をカラムクロマトグラフィーで精製し、石油エーテル／酢酸エチル（１０：０〜７：３）で溶離し、茶色の固体（１．４３ｇ、１１％）を与えた。１Ｈ  ＮＭＲ（３００ＭＨｚ、ＣＤＣｌ３）：δ（ｐｐｍ）１０．３８（ｓ、１Ｈ、ＣＨＯ）、１０．２６（ｓ、１Ｈ、ＣＨＯ）、７．６０（ｓ、１Ｈ、Ａｒ−Ｈ）；１３Ｃ  ＮＭＲ（７５ＭＨｚ、ＣＤＣｌ３）：δ（ｐｐｍ）１８３．３、１８１．４、１４８．４、１４３．６、１３２．４、１２３．９；ＭＳ（ｍ／ｅ）：２２０（Ｍ＋）、２１８（Ｍ＋）、１９１、１８９、１６１、１６３、１１１、８２、５７、３９。
【００６０】
＜工程２：２，８−ジブロモアントラ［２，３−ｂ：６，７−ｂ’］ジチオフェン−５，１１−ジオンおよび２，８−ジブロモアントラ［２，３−ｂ：７，６−ｂ’］ジチオフェン−５，１１−ジオン＞
５−ブロモ−チオフェン−２，３−ジカルボキサルデヒド（０．９１ｇ、４．２ｍｍｏｌ）をＥｔＯＨ（１５０ｍｌ）中に溶解し、続いて、１，４−シクロヘキサンジオン（０．２４ｇ、２．１ｍｍｏｌ）を加えた。強く撹拌しながら１５％ＫＯＨ溶液（５ｍｌ）を加えると、直ちに沈殿が形成し始めた。混合物を更に１時間撹拌した。沈殿を回収し、水およびエタノールで洗浄し、次いで、真空下で乾燥して、溶解度の低い黄色の固体（０．８５ｇ、８６％）を与えた。ＩＲ（ｃｍ−１）：１６６８（Ｃ＝Ｏ）、１５７４、１４８８、１３１７、１２５３。
【００６１】
＜工程３：２，８−ジブロモ−５，１１−ビス（トリエチルシリルエチニル）アントラ［２，３−ｂ：６，７−ｂ’］ジチオフェンおよび２，８−ジブロモ−５，１１−ビス（トリエチルシリルエチニル）アントラ［２，３−ｂ：７，６−ｂ’］ジチオフェン＞
ジオキサン（７０ｍｌ）中のトリエチルシリルアセチレン（１．２０ｇ、８．５５ｍｍｏｌ）の溶液に、ＢｕＬｉ（ヘキサン中１．６Ｍ、５．３ｍｌ、８．４８ｍｍｏｌ）を滴下で室温において加えた。この溶液を３０分撹拌し、続いて、２，８−ジブロモアントラ［２，３−ｂ：６，７−ｂ’］ジチオフェン−５，１１−ジオン（０．８０ｇ、１．６７ｍｍｏｌ）を加えた。結果として生じた混合物を、還流で３時間加熱した。冷却後、固体のＳｎＣｌ２（５ｇ）を加え、次いで、濃ＨＣｌ溶液（１０ｍｌ）を加え、混合物を３０分撹拌した。沈殿を濾過によって回収し、水およびアセトンで洗浄し、濃い紫色の固体を与え、アセトン／ＴＨＦで再結晶して紫色の結晶を与えた（０．５９ｇ、４９％）。１Ｈ  ＮＭＲ（３００ＭＨｚ、ＣＤＣｌ３）：δ（ｐｐｍ）８．９３（ｍ、４Ｈ、Ａｒ−Ｈ）、７．４５（ｓ、１Ｈ、Ａｒ−Ｈ）、７．４６（ｓ、１Ｈ、Ａｒ−Ｈ）、１．２３（ｍ、１８Ｈ、ＣＨ３）、０．９１（ｍ、１２Ｈ、ＣＨ２）；１３Ｃ  ＮＭＲ（７５ＭＨｚ、ＣＤＣｌ３）：δ（ｐｐｍ）１４０．７、１４０．６、１３９．８、１３９．７、１３０．０、１２９．９、１２９．６、１２９．５、１２６．４、１２０．３、１２０．２、１１９．６４、１１９．５９、１１９．１２、１１９．０６、１１７．７、１０７．３、１０２．９、７．８５、４．７０；ＩＲ：２１２６ｃｍ−１（Ｃ≡Ｃ）。
【００６２】
＜例５＞
２，８−ジフルオロ−５，１１−ビス（トリエチルシリルエチニル）アントラ［２，３−ｂ：６，７−ｂ’］ジチオフェンおよび２，８−ジフルオロ−５，１１−ビス（トリエチルシリルエチニル）アントラ［２，３−ｂ：７，６−ｂ’］ジチオフェン
例４に記載される通りに合成を行ったが、臭化物の代わりに対応するフッ化物を使用した。
【００６３】
１Ｈ  ＮＭＲ（３００ＭＨｚ、ＣＤＣｌ３）：δ（ｐｐｍ）８．９１（ｓ、２Ｈ）、８．８４（ｓ、２Ｈ）、６．８１（ｄ、２Ｈ）、１．２２（ｍ、１８Ｈ）、０．９０（ｍ、１２Ｈ）；１３Ｃ  ＮＭＲ（７５ＭＨｚ、ＣＤＣｌ３）：δ（ｐｐｍ）１６７．８３、１６３．８６、１３６．６６、１３６．６１、１３６．５７、１３３．８９、１３０．１４、１２９．９４、１２９．５８、１２９．４０、１２０．８０（ＣＨ）、１２０．６８（ＣＨ）、１２０．５９（ＣＨ）、１２０．４６（ＣＨ）、１２０．３６（ＣＨ）、１０２．７５（ＣＨ）、１０２．６０（ＣＨ）、７．８２（ＣＨ３）、４．６７（ＣＨ２）；ＩＲ：２１３３ｃｍ−１（Ｃ≡Ｃ）。ＭＳ（ｍ／ｅ）：６０２（Ｍ＋）。
【００６４】
本発明の化合物は、卓越した物理的および電子的特性を明示する。内部の芳香族環上に置換されたシリルアセチレン単位は、２つの重要な目的に役立つ。第一に、シリルアセチレン単位は分子を可溶とし、簡易で溶液を基礎とする方法による加工を可能とする。第二に、および恐らくより重要なこととして、この官能基のために分子がπ積層配列に自己集合し、このことは改良された装置性能にとって決定的な意味を有する。より具体的には、この分子配列によって導電性が改良され、バンドギャップが低減され、０．００１〜１．０ｃｍ２／Ｖｓを超える正孔移動度の電界効果トランジスタ（ＦＥＴ）装置に至る。
【００６５】
＜例６＞
図１ａに示される通りの電界効果トランジスタを与えた。電界効果トランジスタ用の基体は熱的に成長させた酸化物層（３７０ｒａｎ）を有する高度にドープされたＳｉウエハーから成るもので、ゲート電極および誘電体として機能させた。金製のソースおよびドレインコンタクトを蒸着し、チャネル長が２２μｍおよびチャネル幅が３４０μｍの装置を得た。次いで、金製電極をペンタフルオロベンゼンチオールで処理し、電極接触面を改良した。例１のトリエチルシリルアントラジチオフェン誘導体のトルエン中１〜２重量％溶液を、プラスチックブレードを使用して装置表面の全体に広げ、放置して溶媒を蒸発させた。次いで、装置を空気中において９０℃で２分間加熱し、残存する溶媒を除去した。
【００６６】
例１のトリエチルシリルアントラジチオフェン誘導体は優れた品位の均一なフィルムを形成し、優れたオン／オフ電流比（１０７）と共に１．０ｃｍ２／Ｖｓの正孔移動度を生じた。この材料の性能は、結晶中における密接なπ積層相互作用による可能性が高い。トリエチルシリルアントラジチオフェン誘導体は、π面が約３．２５Å離れている２次元π積層配列をとっている。また、トリエチルシリルアントラジチオフェン誘導体は、１．５７Å２のπ重複および２．７５、１．７６Åの横ズレによっても特徴付けられた。全ての測定は空気中で室温において行い、移動度は飽和電流より計算した。
【００６７】
＜例７＞
図１ｃに示される通りの電界効果トランジスタを以下の通り与えた：パターン化されたＡｕソースおよびドレイン電極を、ガラス基体上にシャドーマスクにより与えた。ペンタフルオロベンゼンチオールの自己集合単分子層（電極注入層）をＡｕ電極上にスピンコートし、ＩＰＡで洗浄した。４−メチルアニソール中に２重量％の濃度で例５のジフルオロトリエチルシリルアントラジチオフェン誘導体を溶解して、半導体配合物を調製した。次いで、空気中、室温で、５００ｒｐｍにおいて１８秒間、続いて、２０００ｒｐｍにおいて６０秒間で半導体溶液を基体上にスピンコートし、溶媒を蒸発させた。絶縁体材料（サイトップ（登録商標）８０９Ｍ、旭硝子社より入手可能）の３部を２部のペルフッ素溶媒（ＦＣ７５、Ａｃｒｏｓ社カタログ番号１２３８０）に混合し、次いで、半導体上にスピンコートし、約１μｍの厚みを与え、溶媒を蒸発させた。シャドーマスクを通して蒸着により、装置のチャネル領域上に金製のゲートコンタクトを配置した。
【００６８】
電気計測のために、トランジスタのサンプルをサンプルホルダーに搭載した。Ｋａｒｌ  Ｓｕｓｓ  ＰＨ１００小型プローブヘッドを使用して、ゲート、ドレインおよびソース電極にマイクロプローブを接続した。これらをＨｅｗｌｅｔｔ−Ｐａｃｋａｒｄ  ４１５５Ｂパラメータ分析計に連結した。ドレイン電圧を−５Ｖに設定し、ゲート電圧を＋２０〜−６０Ｖに走査し、１Ｖずつ＋２０Ｖに戻した。電界効果移動度の値を、線形域（線形移動度）および飽和域（飽和移動度）において特性付けられるＶＧ（ゲート電圧）に対するＩＳＤ（ソース−ドレイン電流）の勾配より計算した。全ての測定は、空気中で室温において行った。結果を下にまとめる。
【００６９】
線形移動度＝１．７ｃｍ２／Ｖｓ
飽和移動度＝２．２ｃｍ２／Ｖｓ
オン／オフ比  １０３
【図１ａ】
0005562652.tif 000016
【図１ｂ】
0005562652.tif 000017
【図１ｃ】
0005562652.tif 000018
【図２ａ】
0005562652.tif 000019
【図２ｂ】
0005562652.tif 000020